(57)【要約】【課題】            義歯洗浄剤等の漂白成分含有発泡洗浄錠剤に好適に使用される、錠剤成形性及び保存安定性に優れた過炭酸ナトリウム粒子を提供する。【解決手段】        過炭酸ナトリウム１００重量部に炭酸水素ナトリウム５〜３０重量部を添加して造粒し、次いでポリエチレングリコール３〜２０重量部を被覆してなることを特徴とする過炭酸ナトリウム粒子。【選択図】          なし【特許請求の範囲】
【請求項１】
過炭酸ナトリウム１００重量部に炭酸水素ナトリウム５〜３０重量部を添加して造粒し、次いでポリエチレングリコール３〜２０重量部を被覆してなることを特徴とする過炭酸ナトリウム粒子。
【請求項２】
炭酸水素ナトリウムを添加される過炭酸ナトリウムが１〜２０重量％の水分を含有した湿潤結晶である請求項１記載の過炭酸ナトリウム粒子。
【請求項３】
請求項１または２記載の過炭酸ナトリウム粒子を含有する義歯洗浄剤。
【請求項４】
過炭酸ナトリウム１００重量部に炭酸水素ナトリウム５〜３０重量部を添加して造粒し、次いでポリエチレングリコール３〜２０重量部を被覆してなることを特徴とする過炭酸ナトリウム粒子の製造方法。
【発明の詳細な説明】
【技術分野】
【０００１】
本発明は、錠剤成形性及び保存安定性に優れた過炭酸ナトリウム粒子に関する。本発明の過炭酸ナトリウム粒子は、義歯洗浄剤等の漂白成分含有発泡洗浄錠剤に好適に使用される。
【背景技術】
【０００２】
義歯洗浄剤等の発泡洗浄剤として、過ホウ酸ナトリウム等のアルカリ性過酸化物とモノ過硫酸カリウム等の酸性過酸化物を主成分とする組成物を錠剤化したものが用いられている。アルカリ性過酸化物としては過炭酸ナトリウムも使用可能であるが、過炭酸ナトリウムは過ホウ酸ナトリウムに比べて、錠剤成形性が劣ることや、組成物中の水分や酸性過酸化物によって分解されやすいことから、その使用が限られていた。
【発明の開示】
【発明が解決しようとする課題】
【０００３】
本発明の目的は、従来技術における上記したような課題を解決し、錠剤成形性に優れ、酸性過酸化物と配合しても高い安定性を示す過炭酸ナトリウムを提供することにある。
【課題を解決するための手段】
【０００４】
本発明者らは、上記の問題を解決するべく鋭意検討した結果、過炭酸ナトリウムに炭酸水素ナトリウムを添加して造粒し、次いでポリエチレングリコールを被覆することにより、上記の課題が解決された過炭酸ナトリウム粒子が得られることを見いだし、本発明に到達した。
【０００５】
すなわち、本発明は、過炭酸ナトリウムに炭酸水素ナトリウム５〜３０重量部を添加して造粒し、次いでポリエチレングリコール３〜２０重量部を被覆してなることを特徴とする過炭酸ナトリウム粒子に関するものである。
【発明の効果】
【０００６】
本発明によれば、保存安定性や発泡性の優れた発泡洗浄錠剤の原料として有用であり、錠剤成形性も優れた過炭酸ナトリウムを得ることができる。
【発明を実施するための最良の形態】
【０００７】
原料となる過炭酸ナトリウムとしては、過酸化水素水溶液と炭酸ナトリウムを安定剤の存在下で反応させて得られた湿潤状態あるいは乾燥状態の過炭酸ナトリウムを用いることができ、特に湿潤結晶の過炭酸ナトリウムが好ましい。
【０００８】
本発明では、過炭酸ナトリウムの造粒時に炭酸水素ナトリウムを添加する。特に、１〜２０重量％の水分を含有した湿潤状態の過炭酸ナトリウムに炭酸水素ナトリウムを添加させる方法が、重炭酸ナトリウムを過炭酸ナトリウム中に均一に分散させることができ、より安定且つ安全な過炭酸ナトリウム粒子を得ることができ好ましい。さらに、一般的な造粒結合剤等を併用することもできる。造粒方法に特に制限はなく、公知の造粒機械を用いることができる。
【０００９】
被覆に用いるポリエチレングリコールとしては、分子量１０００〜２００００のものを用いることができる。被覆の方法に特に制限はなく、ポリエチレングリコールを水または有機溶媒で溶液として流動している過炭酸ナトリウム粒子に噴霧し乾燥する方法や、液状のポリエチレングリコールを過炭酸ナトリウム粒子と混練することもできる。
【００１０】
炭酸水素ナトリウムの添加量は、過炭酸ナトリウム１００重量部に対して５〜３０重量部である。ポリエチレングリコールの被覆量は、過炭酸ナトリウム１００重量部に対して３〜２０重量％である。
【００１１】
配合量または被覆量が上記の範囲より少ないと発泡洗浄錠剤を製造する際に、所望の錠剤成形性、配合安定性、発泡性が得られない。また、配合量または被覆量が上記の範囲より多いと溶解性が低下するとともに、過炭酸ナトリウム粒子の有効酸素濃度が低下することから経済性の点でも好ましくない。
【００１２】
被覆された過炭酸ナトリウム粒子の粒径は１００〜２０００μｍであり、好ましくは２００〜１０００μｍである。過炭酸ナトリウム粒子の粒径が小さすぎると、単位重量あたりの表面積が大きくなって粒子表面への均一な被覆がされずに安定性が低くなる。一方、粒径が大きすぎると、被覆操作時の粒子の流動性が悪くなって、均一な被覆が困難になるとともに粒子の凝集が起きやすくなる。
【００１３】
本発明の過炭酸ナトリウム粒子は非常に柔らかく、発泡洗浄錠剤を成形する際の他の成分との結合力が大きいため、錠剤成形性に優れている。粒子の柔らかさは粒子の硬度（破壊加重）で測定することができる。
【００１４】
本発明の過炭酸ナトリウムは、酸性過酸化物等と混合して成形することにより、保存安定性、発泡性に優れた発泡洗浄錠剤とすることができる。
【実施例】
【００１５】
以下、本発明を実施例により具体的に説明するが、本発明はこれら実施例に限定されるものではない。
【００１６】
実施例１
炭酸ナトリウムと過酸化水素を水溶液中で反応させ、生成した結晶を遠心分離器によって分離、脱水して１０重量％の水分を含有する湿潤状態の過炭酸ナトリウムを得た。湿潤状態の過炭酸ナトリウムに、炭酸水素ナトリウムを過炭酸ナトリウムに対して乾燥状態基準で２０重量部とバインダーを加え、さらに水を加えて含水率を１１重量％に調整し、穴径１．０ｍｍのスクリーンをつけた造粒機で押出し造粒を行った後に乾燥して、平均粒径４００μｍの未被覆過炭酸ナトリウムを得た。得られた未被覆過炭酸ナトリウム３００ｇを流動乾燥式被覆装置（ヤマト科学（株）製パルビスコーティング装置）を用い被覆を行った。被覆は、多孔板より加熱空気を入れて過炭酸ナトリウムを流動乾燥させながら、取付けた噴霧ノズルよりポリエチレングリコール（分子量６０００）１０重量％を含有する水溶液２００ｇを噴霧した後、５分間乾燥を継続することにより行った。
【００１７】
得られた過炭酸ナトリウム粒子の粒子強度をグラノ式粒子硬度計で測定したところ、粒子はいずれも割れることなくつぶれて破壊加重は測定されなかった。この過炭酸ナトリウム７重量％、モノ過硫酸水素カリウム（デュポン社製オキソン）３０重量％、無水クエン酸３０重量％、炭酸水素ナトリウム２８重量％、ポリエチレングリコール（分子量６０００）５重量％の組成で、１錠あたり１０ｇの錠剤を成形した。錠剤成形性は良好であった。得られた錠剤をアルミパックで包装して５０℃の恒温槽で５日間保存したが、包装のふくれはみられなかった。また、得られた錠剤を２５℃の水５０ｇに投入したところ、１分間で１１０ｍｌのガスが発生した。
【００１８】
比較例１
過炭酸ナトリウムを造粒する際に炭酸水素ナトリウムを添加しないこと以外は、実施例１と同様に過炭酸ナトリウム粒子を得た。得られた過炭酸ナトリウム粒子の粒子強度をグラノ式粒子硬度計で測定したところ、破壊加重は２００ｇであった。また、実施例１と同様の組成の錠剤を成形しようとしたが、剥離や割れが多数発生しうまく成形できなかった。
【００１９】
比較例２
過炭酸ナトリウムを被覆する際にポリエチレングリコールの代わりに硫酸ナトリウムを用いること以外は、実施例１と同様に過炭酸ナトリウム粒子を得た。得られた過炭酸ナトリウム粒子の粒子強度をグラノ式粒子硬度計で測定したところ、粒子はいずれも割れることなくつぶれて破壊加重は測定されなかった。また、実施例１と同様の組成の錠剤を成形したが、錠剤成形性は良好であった。得られた錠剤をアルミパックで包装して５０℃の恒温槽で５日間保存したが、包装のふくれがみられた。また、得られた錠剤を２５℃の水５０ｇに投入したところ、１分間で５０ｍｌしかガスが発生しなかった。